金属製素管を、外面を成形するダイスと内面を成形するプラグとの間に通して略水平方向に引抜いて引抜加工する金属管の引抜方法において、プラグの表面に潤滑油を付着せしめてから引抜を開始するまでの間に、前記プラグをその略水平方向の軸線を回転中心として140°~220°回転させることを特徴とする金属管の引抜方法。金属製素管を、外面を成形するダイスと内面を成形するプラグとの間に通して略水平方向に引抜いて引抜加工する金属管の引抜方法において、プラグの表面に潤滑油を付着せしめ、この潤滑油が付着したプラグを金属製素管内に挿通してから引抜を開始するまでの間に、前記プラグをその略水平方向の軸線を回転中心として140°~220°回転させることを特徴とする金属管の引抜方法。内面成形用のプラグの表面に潤滑油を塗布する塗布工程と、前記潤滑油が塗布された前記プラグを金属製素管内に挿通する挿通工程と、前記素管内に挿通された状態のプラグをその略水平方向の軸線を回転中心として140°~220°回転させる回転工程と、前記金属製素管を外面成形用のダイスと前記プラグとの間の引き抜き位置にセットするセット工程と、前記セットされた金属製素管の先端部をチャック手段で保持する保持工程と、前記金属製素管の外面に潤滑油を塗布しながら該金属製素管を前記ダイスと前記プラグとの間に通して略水平方向に引抜いて引抜加工を行う引抜工程とを包含することを特徴とする金属管の引抜方法。前記塗布工程、前記挿通工程、前記回転工程、前記セット工程、前記保持工程、前記引抜工程をこの順に実施することを特徴とする請求項3に記載の金属管の引抜方法。前記プラグを支持するロッドをその略水平方向の軸線を回転中心として140°~220°回転させることによって該ロッドに支持された前記プラグをその略水平方向の軸線を回転中心として140°~220°回転させる請求項1~4のいずれか1項に記載の金属管の引抜方法。金属製素管を、外面を成形するダイスと内面を成形するプラグとの間に通して略水平方向に引抜いて引抜加工する金属管の引抜装置において、前記プラグを、その軸線を回転中心として回転させる回転手段を備えることを特徴とする金属管の引抜装置。金属製素管を略水平方向に引抜いて引抜加工する金属管の引抜装置であって、金属製素管の外面を成形するダイスと、前記金属製素管の内面を成形するプラグと、潤滑油を塗布するノズル部と、前記金属製素管の先端部を保持するチャック手段と、前記プラグをその軸線を回転中心として回転させる回転手段と、を備えることを特徴とする金属管の引抜装置。前記回転手段は、前記プラグを支持するロッドをその軸線を回転中心として回転させることによって該ロッドに支持された前記プラグをその軸線を回転中心として回転させるものである請求項6または7に記載の金属管の引抜装置。金属製素管を、外面を成形するダイスと内面を成形するプラグとの間に通して略水平方向に引抜くことによって金属管を得る金属管の製造方法であって、プラグの表面に潤滑油を付着せしめてから引抜を開始するまでの間に、前記プラグをその略水平方向の軸線を回転中心として140°~220°回転させることを特徴とする金属管の製造方法。しかしながら、上記特許文献1、2に記載の技術では、素管の内面に潤滑油を供給するに際しプラグ以外の部分中子等にも潤滑油が多く付着し、このために内部に残留する潤滑油量が増加するので、潤滑油の消費量が増加する等の問題があった。また、上述したとおり、潤滑油を塗布したプラグを素管内に挿入して引抜加工を行う方法では、素管内面の潤滑油不足により焼付きが発生することがあり、このように焼付きが発生するとキズが発生するだけでなく、加工熱によって寸法精度を低下させる原因となる。潤滑油切れは、素管の長さが長いほど、また引抜速度が速いほど生じやすいため、長い素管を高速で引抜いてED管の生産性を高めるには内面の焼付きを克服することが課題となっている。なお、プラグに潤滑油を塗布する場合における素管内面の潤滑油不足は、略水平方向に引き抜く場合において特に顕著である。本発明は、かかる技術的背景に鑑みてなされたものであって、引抜時における管の内面に十分に潤滑油を付着できて焼付を防止することのできる金属管の引抜方法及び引抜装置を提供することを目的とする。前記目的を達成するために、本発明は以下の手段を提供する。[1]金属製素管を、外面を成形するダイスと内面を成形するプラグとの間に通して略水平方向に引抜いて引抜加工する金属管の引抜方法において、プラグの表面に潤滑油を付着せしめてから引抜を開始するまでの間に、前記プラグをその略水平方向の軸線を回転中心として140°~220°回転させることを特徴とする金属管の引抜方法。[2]金属製素管を、外面を成形するダイスと内面を成形するプラグとの間に通して略水平方向に引抜いて引抜加工する金属管の引抜方法において、プラグの表面に潤滑油を付着せしめ、この潤滑油が付着したプラグを金属製素管内に挿通してから引抜を開始するまでの間に、前記プラグをその略水平方向の軸線を回転中心として140°~220°回転させることを特徴とする金属管の引抜方法。[3]内面成形用のプラグの表面に潤滑油を塗布する塗布工程と、前記潤滑油が塗布された前記プラグを金属製素管内に挿通する挿通工程と、前記素管内に挿通された状態のプラグをその略水平方向の軸線を回転中心として140°~220°回転させる回転工程と、前記金属製素管を外面成形用のダイスと前記プラグとの間の引き抜き位置にセットするセット工程と、前記セットされた金属製素管の先端部をチャック手段で保持する保持工程と、前記金属製素管の外面に潤滑油を塗布しながら該金属製素管を前記ダイスと前記プラグとの間に通して略水平方向に引抜いて引抜加工を行う引抜工程とを包含することを特徴とする金属管の引抜方法。[4]前記塗布工程、前記挿通工程、前記回転工程、前記セット工程、前記保持工程、前記引抜工程をこの順に実施することを特徴とする前項3に記載の金属管の引抜方法。[5]前記プラグを支持するロッドをその略水平方向の軸線を回転中心として140°~220°回転させることによって該ロッドに支持された前記プラグをその略水平方向の軸線を回転中心として140°~220°回転させる前項1~4のいずれか1項に記載の金属管の引抜方法。[6]金属製素管を、外面を成形するダイスと内面を成形するプラグとの間に通して略水平方向に引抜いて引抜加工する金属管の引抜装置において、前記プラグを、その軸線を回転中心として回転させる回転手段を備えることを特徴とする金属管の引抜装置。[7]金属製素管を略水平方向に引抜いて引抜加工する金属管の引抜装置であって、金属製素管の外面を成形するダイスと、前記金属製素管の内面を成形するプラグと、潤滑油を塗布するノズル部と、前記金属製素管の先端部を保持するチャック手段と、前記プラグをその軸線を回転中心として回転させる回転手段と、を備えることを特徴とする金属管の引抜装置。[8]前記回転手段は、前記プラグを支持するロッドをその軸線を回転中心として回転させることによって該ロッドに支持された前記プラグをその軸線を回転中心として回転させるものである前項6または7に記載の金属管の引抜装置。[9]金属製素管を、外面を成形するダイスと内面を成形するプラグとの間に通して略水平方向に引抜くことによって金属管を得る金属管の製造方法であって、プラグの表面に潤滑油を付着せしめてから引抜を開始するまでの間に、前記プラグをその略水平方向の軸線を回転中心として140°~220°回転させることを特徴とする金属管の製造方法。[1]の発明では、プラグの表面に潤滑油を付着せしめるので、プラグを略水平方向に延ばした状態に配置すると、潤滑油が自重により徐々にプラグ表面の上部側から下部側に流れ落ちてプラグ表面の上部側の潤滑油量が不足した状態になりやすいこれにより素管内面の上部側の潤滑油量が不足した状態になりやすいが、プラグの表面に潤滑油を付着せしめてから引抜を開始するまでの間に、プラグをその軸線略水平方向に延びる軸線を回転中心として140°~220°回転させるので、プラグ表面の下部側に垂れ落ちてきて滞留付着していた潤滑油を、前記回転により、プラグ表面の上部側に付着している状態に一気に転換することができ、これによりプラグ表面の全体にわたって略均等に潤滑油が付着した状態になり、ひいては素管内面の全体にわたって略均等に潤滑油が付着した状態を実現できるから、このまま引抜加工を行うことにより、引抜加工時の素管内面における潤滑油の枯渇潤滑油切れ状態を防止することができ、引抜の際の管の焼付を防止することができる。即ち、本引抜方法によれば、焼付のない引抜管を製造することができる。[2]の発明では、プラグの表面に潤滑油を付着せしめるので、プラグを略水平方向に延ばした状態に配置すると、潤滑油が自重により徐々にプラグ表面の上部側から下部側に流れ落ちてプラグ表面の上部側の潤滑油量が不足した状態になりやすいこれにより素管内面の上部側の潤滑油量が不足した状態になりやすいが、潤滑油が付着したプラグを金属製素管内に挿通してから引抜を開始するまでの間に、プラグをその軸線略水平方向に延びる軸線を回転中心として140°~220°回転させるので、プラグ表面の下部側に垂れ落ちてきて滞留付着していた潤滑油を、前記回転により、プラグ表面の上部側に付着している状態に一気に転換することができ、これによりプラグ表面の全体にわたって略均等に潤滑油が付着した状態になり、ひいては素管内面の全体にわたって略均等に潤滑油が付着した状態を実現できるから、このまま引抜加工を行うことにより、引抜加工時の素管内面における潤滑油の枯渇潤滑油切れ状態を防止することができ、引抜の際の管の焼付を防止することができる。即ち、本引抜方法によれば、焼付のない引抜管を製造することができる。[3]の発明では、潤滑油が塗布されたプラグを金属製素管内に挿通せしめた際に該素管内に素管の内面に潤滑油を持ち込むことができるものの、プラグを略水平方向に延ばした状態に配置すると、潤滑油が自重により徐々に素管内面の上部側から下部側に流れ落ちて素管内面の上部側の潤滑油量が不足した状態になりやすいが、プラグを素管内に挿通せしめた状態で該プラグをその軸線略水平方向に延びる軸線を回転中心として140°~220°回転させるので、プラグ表面の下部側に垂れ落ちてきて滞留付着していた潤滑油を、前記回転により、プラグ表面の上部側に付着している状態に一気に転換することができ、ひいては素管内面の上部側に付着している状態に一気に転換することができ、これにより素管内面の全体にわたって略均等に潤滑油が付着した状態を実現できるから、このまま引抜加工を行うことにより、引抜加工時の素管内面における潤滑油の枯渇潤滑油切れ状態を防止することができ、引抜の際の管の焼付を防止することができる。即ち、本引抜方法によれば、焼付のない引抜管を製造することができる。[4]の発明では、前記塗布工程、前記挿通工程、前記回転工程、前記セット工程、前記保持工程、前記引抜工程をこの順に実施するから、引抜の際の管の焼付を十分に防止することができて、焼付のない高品質の引抜管を製造することができる。[5]の発明では、プラグを支持するロッドをその軸線略水平方向に延びる軸線を回転中心として140°~220°回転させることによって該ロッドに支持されたプラグをその軸線略水平方向に延びる軸線を回転中心として140°~220°回転させるので、プラグの140°~220°の回転操作をロッドを介して容易にかつ安定して行うことができる。[6][7]の発明では、プラグをその軸線を回転中心として回転させる回転手段を備えているから、表面に潤滑油を付着せしめたプラグを、引抜を開始するまでの間に、その軸線を回転中心として140°~220°回転させることにより、プラグ表面の下部側に垂れ落ちてきて滞留付着していた潤滑油を、プラグ表面の上部側に付着している状態に一気に転換することができ、これによりプラグ表面の全体にわたって略均等に潤滑油が付着した状態になり、ひいては素管内面の全体にわたって略均等に潤滑油が付着した状態を実現できるから、このまま引抜加工を行うことにより、引抜加工時の素管内面における潤滑油の枯渇潤滑油切れ状態を防止することができ、引抜の際の管の焼付を防止することができる。即ち、本引抜装置によれば、焼付のない引抜管を製造することができる。[8]の発明では、回転手段は、プラグを支持するロッドをその軸線を回転中心として回転させることによって該ロッドに支持されたプラグをその軸線を回転中心として回転させるものであるから、プラグの回転操作をロッドを介して容易にかつ安定して行うことができる。[9]の発明では、プラグの表面に潤滑油を付着せしめるので、プラグを略水平方向に延ばした状態に配置すると、潤滑油が自重により徐々にプラグ表面の上部側から下部側に流れ落ちてプラグ表面の上部側の潤滑油量が不足した状態になりやすいこれにより素管内面の上部側の潤滑油量が不足した状態になりやすいが、プラグの表面に潤滑油を付着せしめてから引抜を開始するまでの間に、プラグをその軸線略水平方向に延びる軸線を回転中心として140°~220°回転させるので、プラグ表面の下部側に垂れ落ちてきて滞留付着していた潤滑油を、前記回転により、プラグ表面の上部側に付着している状態に一気に転換することができ、これによりプラグ表面の全体にわたって略均等に潤滑油が付着した状態になり、ひいては素管内面の全体にわたって略均等に潤滑油が付着した状態を実現できるから、このまま引抜加工を行うことにより、引抜加工時の素管内面における潤滑油の枯渇潤滑油切れ状態を防止することができ、引抜の際の管の焼付を防止することができる。即ち、本製造方法によれば、焼付のない引抜管を製造することができる。図1は、本発明の金属管の引抜方法を実施するための引抜装置1の一例をその一部を縦断面で示す概略図である。本発明に係る引抜方法および引抜装置1は、金属製素管2を略水平方向水平方向を含むに引き抜いて引抜加工するものである。前記引抜装置1は、金属製素管2の外面を成形するダイス10と、金属製素管2の内面を成形するプラグ11と、潤滑油Lを塗布するノズル部18と、金属製素管2の先端部を保持するチャック手段21と、該チャック手段21を牽引する牽引手段26と、前記プラグ11をその略水平方向の軸線Mを回転中心として回転させる回転手段25と、からなる図1参照。前記回転手段25は、前記プラグ11を支持するロッド20をその略水平方向の軸線Mを回転中心として回転させるものであり、該ロッド20の回転により該ロッド20に支持されたプラグ11をその略水平方向の軸線Mを回転中心として回転させるものである。即ち、前記回転手段25は、ロッド20を介してプラグ11をその略水平方向の軸線Mを回転中心として回転させる。前記回転手段25は、前記ダイス10の後方に配置されている。本実施形態では、前記回転手段25としてモーターが用いられている。前記ダイス10は、ダイスケース12内に嵌合されたダイス本体13を備え、前記ダイス本体13は、中央のダイス孔の内周面にアプローチ部14とこれの前方側に続くベアリング部15とを有している。前記プラグ11は、中空管からなるロッド20の先端に取り付けられて支持されている。前記プラグ11は、外周面にアプローチ部16とこれの前方側に続くベアリング部17とを有している。前記チャック手段21は、金属製素管2の先端部口付け部を互いに協働してチャックする一対のチャック指22、22と、これらチャック指22、22を保持するチャック指ホルダ23とからなる。前記チャック手段21は、引抜加工の際には、牽引手段26により図面右方向に牽引され、これにより金属製素管2の引き抜きが行われる。即ち、金属製素管2をダイス10とプラグ11との間に通して水平方向に引き抜くことにより、管の外面がダイス本体13のベアリング部15によって成形されるとともに、管の内面がプラグ11のベアリング部17によって成形され、引抜管3が製作される図5参照。前記ノズル部18は、前記ダイス10の後方の上部位置に配置されている図1参照。前記ノズル部18から潤滑油Lが吐出されるものとなされている。前記ノズル部18は、プラグ11の表面に潤滑油Lを供給塗布したり、金属製素管2の外面に潤滑油Lを供給塗布するのに用いられる。次に、前記引抜装置1を用いた金属管の引抜方法について説明する。まず、図2aに示すように、前記プラグ11を前記ノズル部18の下方位置に配置せしめ、ノズル部18からプラグ11の表面に潤滑油Lを塗布する。所定時間塗布を行った後、図2bに示すように、プラグ11表面への塗布を停止する。なお、プラグ11の外面の上部に付着した潤滑油Lは、外面を伝ってプラグ11の外面の全周に供給され、過剰な潤滑油Lは、時間の経過とともに流れ落ちる。しかる後、図2cに示すように、潤滑油Lが塗布されたプラグ11の金属製素管2内への挿通を開始し、図3に示すように、潤滑油Lが塗布されたプラグ11を金属製素管2内の所定位置に挿通配置せしめる。潤滑油Lが塗布されたプラグ11を金属製素管2内の略挿入限度位置まで挿通せしめるのが好ましい図3参照。しかる後、回転手段モーター25の駆動によりロッド20をその略水平方向の軸線Mを回転中心として140°~220°の角度だけ回転させることにより該ロッド20が支持しているプラグ11をその略水平方向の軸線Mを回転中心として140°~220°の角度β回転させる図6参照。次いで、図4に示すように、これらプラグ11及び金属製素管2をダイス10内に挿通して引き抜き位置にセットする配置する。即ち、金属製素管2をダイス10とプラグ11の間の引き抜き位置にセットする。引き抜き位置にセットする配置すると同時にノズル部18から金属製素管2の外面への潤滑油Lの塗布を開始する図4参照。次に、図4に示すように、金属製素管2の先端部口付け部を一対のチャック指22、22でチャックする挟み込み固定する。即ち、引き抜き位置にセットされた金属製素管2の先端部をチャック手段21で保持する。次いで、金属製素管2の外面に潤滑油Lを塗布しながら、素管2の先端部をチャック手段21で牽引して金属製素管2をダイス10とプラグ11の間に通して水平方向に引抜いて引抜加工を行うことによって引抜管3を得る図5参照。上記引抜方法では、潤滑油Lが付着したプラグ11を金属製素管2内に挿通配置せしめた状態で図3参照、プラグ11をその略水平方向の軸線Mを回転中心として140°~220°回転させるので、プラグ11の表面の下部側に垂れ落ちてきて滞留付着していた潤滑油を、前記回転により、プラグ11の表面の上部側に付着している状態に一気に転換することができ、これによりプラグ11の表面の全体にわたって略均等に潤滑油Lが付着した状態になり、ひいては素管2内面の全体にわたって略均等に潤滑油Lが付着した状態を実現できるから、このまま引抜加工を行うことにより、引抜加工時の素管内面における潤滑油の枯渇特に上部側の潤滑油切れ状態を防止することができ、引抜の際の管の焼付を防止することができる。即ち、焼付のない引抜管3を製造することができる。上記実施形態では、プラグ11だけを回転させているが、素管2及びプラグ11の両方を回転させるようにしてもよい。また、上記実施形態では、プラグ11の回転方向は、反時計回り方向図6で反時計回り方向であるが、勿論時計回り方向であってもよい。また、上記実施形態では、プラグ11を回転させる時期タイミングは、潤滑油Lが付着したプラグ11を金属製素管2内に挿通配置せしめた状態時であるが、特にこのような時期に限定されるものではなく、プラグ11の表面に潤滑油Lを付着せしめてから引抜を開始するまでの間であればよい。本発明の効果を十分に確保する観点から、上記実施形態のように、潤滑油Lが付着したプラグ11を金属製素管2内に挿通配置せしめた状態の時にプラグ11をその略水平方向の軸線Mを回転中心として140°~220°回転させるのが好ましい。本発明において、前記回転手段25としては、特に限定されるものではないが、例えば、モーターによる直接回転、モーターと歯車を組みあわせた回転、チェーン、ベルト等を介した伝達による回転等が挙げられる。本発明において、プラグ11の回転角度βは、140°~220°の範囲に設定する。中でも、前記プラグ11の回転角度βは、150°~210°の範囲に設定するのがより好ましく、160°~200°の範囲に設定するのがより一層好ましい。本発明では、引抜対象の素管2の長さを限定するものではないが、潤滑油切れは、素管の長さが長いほど生じやすいため、本発明は、長い素管の引抜きに適している。具体的には、2m以上、特に2.5m以上の素管に対して顕著な効果が得られるものである。本発明において、引抜対象の金属製素管2の素材金属種は、特に限定されず、例えば、アルミニウム、鉄、銅、或いはこれらの合金等が挙げられる。本発明は、長い素管を引抜く場合に顕著な効果が得られることから、感光ドラム基体用アルミニウム管の製造に適している。次に、本発明の具体的実施例について説明するが、本発明はこれら実施例のものに特に限定されるものではない。<実施例1>図1に示す構成を備えた引抜装置1を用いて金属製素管2の引抜加工を行った。アルミニウム合金Mn:1.12質量、Si:0.11質量、Fe:0.39質量、Cu:0.16質量、Zn:0.01質量、Mg:0.02質量を含み、残部アルミニウムおよび不可避不純物からなるビレットを、押出温度520°C、押出速度5m/分の条件で押出し、外径32mm、肉厚1.5mmの円筒管を得、これを2.2mに切断したものを金属製素管2として用いた。前記引抜装置1において、ダイス10のアプローチ部14のアプローチ角は15°であり、ダイス10のベアリング部15のベアリング長さは15mmであり、プラグ11のアプローチ部16のアプローチ角は7°であり、プラグ11のベアリング部17のベアリング長さは2mmである。図2aに示すように第1ノズル部18から吐出された潤滑油Lをプラグ11の表面に10秒間塗布した後、この塗布を停止し、前記潤滑油が塗布されたプラグ11を金属製素管2内に挿通配置せしめた図3参照。次いで、回転手段モーター25の駆動によりロッド20をその略水平方向の軸線Mを回転中心として180°回転させることにより該ロッド20が支持しているプラグ11をその略水平方向の軸線Mを回転中心として180°回転させた図6参照。次に、図4に示すように、これらプラグ11及び金属製素管2をダイス10内に挿通して引き抜き位置にセットした。即ち、金属製素管2をダイス10とプラグ11の間の引き抜き位置にセットした。引き抜き位置にセットすると同時にノズル部18から金属製素管2の外面への潤滑油Lの塗布を開始した図4参照。しかる後、図4に示すように、金属製素管2の先端部口付け部を一対のチャック指22、22でチャックした挟み込み固定した、即ち引き抜き位置にセットされた金属製素管2の先端部をチャック手段21で保持した。次いで、金属製素管2の外面に潤滑油Lを塗布しながら、素管2の先端部をチャック手段21で牽引して金属製素管2をダイス10とプラグ11の間に通して水平方向に引抜いて引抜加工を行うことによって引抜管3を得た図5参照。引抜速度30m/分、外径減少率16、断面積減少率32で引抜加工を行って、引抜管3を得た。なお、潤滑油Lとして、共栄油化株式会社製ストロールES150を用いた。プラグ11への潤滑油の供給停止から引抜開始までの時間を180秒とした場合と、300秒とした場合の2条件のそれぞれについて引抜管3の製造を行った。なお、素管のセット等をスムーズに行うことができた場合には、プラグへの潤滑油の供給停止から引抜開始までの時間は180秒程度であるが、素管のセット等で時間を要した場合には、プラグへの潤滑油の供給停止から引抜開始までの時間は300秒程度になる。得られた引抜管3を、引抜装置1から搬送コンベアに移載して室温約25°Cまで放冷し、長さ260mmに切断した。<実施例2>プラグ11の回転角度βを150°に設定した図6参照以外は、実施例1と同様にして長さ260mmの引抜管3を得た。<実施例3>プラグ11の回転角度βを210°に設定した図6参照以外は、実施例1と同様にして長さ260mmの引抜管3を得た。<比較例1>プラグ11の回転角度βを135°に設定した図6参照以外は、実施例1と同様にして長さ260mmの引抜管3を得た。<比較例2>プラグ11の回転角度βを90°に設定した図6参照以外は、実施例1と同様にして長さ260mmの引抜管3を得た。<比較例3>プラグ11の回転操作を行わないものとしたプラグ11の回転角度βを0°に設定した図6参照以外は、実施例1と同様にして長さ260mmの引抜管3を得た。上記のようにして得られた引抜管3における焼付発生の有無、状態を調べ、下記判定基準に基づいて焼付防止性を評価した。これらの評価結果を表1に示す。判定基準○...焼付が全く発生しなかった△...引抜管の後半部領域で焼付が発生した×...引抜管の長さ方向の全領域で焼付が発生した。表から明らかなように、本発明の引抜方法実施例1~3によれば、プラグへの潤滑油の供給停止から引抜開始までの時間が300秒と比較的長い場合素管のセット等で時間を要してしまった場合に相当するであっても、焼付が発生していない引抜管を製造することができる。これに対し、本発明の範囲を逸脱する引抜方法による比較例1~3では、プラグへの潤滑油の供給停止から引抜開始までの時間が300秒と比較的長い場合素管のセット等で時間を要してしまった場合に相当するには、得られた引抜管に焼付が生じていた。